(57)【特許請求の範囲】
【請求項１】
複数の層を有する多層抄き合わせ紙からなるキャリアテープであって、
円網抄紙機を使用し、紙力増強剤を添加するとともに、ポリエチレンオキサイドを主成分とする増粘剤をパルプ原料に対して０．１〜１．０％添加し、かつプレスパート直前の湿紙水分率を７５〜８０％に調整して、前記複数層の少なくとも一層の湿紙を形成し、これを他の層と抄き合わせ、厚さ０．７５ｍｍ以上に形成してなり、
層間強度が１．４０〜１．４５ＭＰａであり、
下記式（１）より定まる紙の重さ変動係数ＣＶが１．２５％未満であることを特徴とするキャリアテープ。
ＣＶ（％）＝ＳＤ／Ａｖｅ×１００      ・・・（１）
ここに、ＳＤは、キャリアテープの素材を巾（横方向）８ｍｍ×長さ（縦方向）１２０ｃｍ取り、内径６ｍｍのポンチで隣り合う円の中心点間が１１ｍｍの間隔になるように順次打ち抜き、打ち抜いたサンプル小片１００点の重量を小数点以下４桁（０．１ｍｇ）まで測定できる電子天秤で測定したときの、測定重量値の標準偏差であり、Ａｖｅは前記測定重量値の平均値である。
【発明の詳細な説明】
【０００１】
【発明の属する技術分野】
本発明は、電子回路を製造する際に使用する、チップ上の表面実装部品を収納し、表面実装機（マウンター）に搬送するためのキャリアテープに関するものである。
【０００２】
【従来の技術】
各種電子機器の製造において自動化を図るために、回路基板に対して各種電子部品の自動装着が行われている。その中でも、回路基板の表面へ電子部品を直接実装する方法が発達してきており、これを表面実装技術といい、このための装置が表面実装機といわれている。
【０００３】
かかる表面実装に際してキャリアテープが使用される。一般的なキャリアテープは、例えば下記のようなものがある。
（パンチキャリアテープ）
図１及び図２に示すように、パンチキャリアテープ１は、キャリアテープ素材を所定幅にスリット加工するとともに、部品収納用の貫通孔状キャビティ部１Ａ，１Ａ…及びキャリアテープ送り用の貫通孔状マージナル部（具体的にはパンチ孔。以下同じ）１Ｂ，１Ｂ…をそれぞれ長手方向に所定の間隔をおいて多数形成したものである。キャビティ部１Ａ，１Ａ…は、図示しない表面実装部品を収納した状態で、キャリアテープ表面をシールするトップテープ２及びキャリアテープの下面をシールするボトムテープ３によって覆われる。
【０００４】
（エンボスキャリアテープ）
図３及び図４に示すように、エンボスキャリアテープ５は、キャリアテープ素材を所定幅にスリット加工するとともに、部品収納用の凹孔状キャビティ部５Ａ，５Ａ…が、例えば加熱された凹凸模様付きエンボスロールと対向ロールとの間に紙を通すエンボス加工により、長手方向に所定の間隔をおいて多数形成され、かつマージナル部５Ｂ，５Ｂ…がパンチ加工により長手方向に所定の間隔をおいて多数形成されたものである。この場合、エンボス部５Ａ，５Ａ…が図示しない表面実装部品を収納した状態で、キャリアテープ表面をシールするトップテープ６によって覆われる。
【０００５】
（アンパンチキャリアテープ）
アンパンチキャリアテープは、キャリアテープ素材の所定寸法へのスリット加工は行うものの、パンチ加工等によるキャビティ部やマージナル部を形成していないものであり、表面実装部品の挿入直前にこれらキャビティ部等を形成するものである（図示せず）。
【０００６】
表面実装に際しては、キャリアテープは各キャビティ部に微小なチップ状の各種表面実装部品が１つずつ装填された状態で、表面実装機に装着されて使用される。
【０００７】
キャリアテープは以下のように製造され、表面実装工程で使用される。すなわちキャリアテープ素材を製品巾、例えば８ｍｍにスリットした後、キャビティ穴及びマージナルパンチ穴加工を行い、カバーテープを接着しながら電子部品を装填する。ここで、上記製品巾へのスリットは抄紙機リールで巻き取られた原反を一旦１５〜２０ｃｍ程度の幅の中原反にスリットした後に行われるのが一般的である。一例を示すと、１６０ｍｍ巾の中原反から８ｍｍ巾の製品を２０丁取りするというような加工形態である。
【０００８】
かくして得られた製品巾の素材は、直径５ｃｍ程度のカセットリールに巻きつけられ（レコード巻）、または直径２０ｃｍ程度、巾１０ｃｍ程度の紙管にスパイラル状に巻きつけられ（トラバース巻）て出荷され、最終ユーザーでトップカバーテープを剥がしながら電子部品が取り出され表面実装される。
【０００９】
前記トラバース巻方式は、レコード巻方式と比較して１巻当りの巻長さを長くすることができるため、継ぎ手作業の軽減が可能で、電子部品装填工程の高速化及び作業効率向上のメリットがあり、近年この方式が多用されるようになってきた。
【００１０】
他方、キャリアテープ素材として使用される紙は、その厚みから多層抄き合わせ構造の板紙が一般的であり、薄いもので０．４ｍｍ、厚いものでは１．０ｍｍに達する。かかるキャリアテープ素材の従来例としては、特許２９５３３９１号公報記載のものがある。この先行技術は、紙の地合を故意に崩し、潰し地合と呼ばれる不均一なシート形成により層間強度（Ｚ軸方向の紙力）を高めるというものである。
【００１１】
【発明が解決しようとする課題】
しかし、この先行技術に係る「重量変動係数が１．２５％以上」なるシートについて本発明者らが鋭意研究したところ、中原反巾へのスリット加工工程において、スリットした後のシートの隣り合う巻取りが互いに噛み込み合う問題が頻発することが判明した。かかる問題点は作業効率の著しい低下を招き、実操業を困難なものとする。
【００１２】
そこで、本発明の主たる課題は、中原反巾や製品巾への巻き取りにおいて、スリットした後のシートの隣り合う巻取りが互いに噛み込み合う問題を解決することにある。
【００１３】
【課題を解決するための手段】
上記課題を解決した本発明は次記のとおりである。
＜請求項１記載の発明＞
複数の層を有する多層抄き合わせ紙からなるキャリアテープであって、
円網抄紙機を使用し、紙力増強剤を添加するとともに、ポリエチレンオキサイドを主成分とする増粘剤をパルプ原料に対して０．１〜１．０％添加し、かつプレスパート直前の湿紙水分率を７５〜８０％に調整して、前記複数層の少なくとも一層の湿紙を形成し、これを他の層と抄き合わせ、厚さ０．７５ｍｍ以上に形成してなり、
層間強度が１．４０〜１．４５ＭＰａであり、
下記式（１）より定まる紙の重さ変動係数ＣＶが１．２５％未満であることを特徴とするキャリアテープ。
ＣＶ（％）＝ＳＤ／Ａｖｅ×１００      ・・・（１）
ここに、ＳＤは、キャリアテープの素材を巾（横方向）８ｍｍ×長さ（縦方向）１２０ｃｍ取り、内径６ｍｍのポンチで隣り合う円の中心点間が１１ｍｍの間隔になるように順次打ち抜き、打ち抜いたサンプル小片１００点の重量を小数点以下４桁（０．１ｍｇ）まで測定できる電子天秤で測定したときの、測定重量値の標準偏差であり、Ａｖｅは前記測定重量値の平均値である。
【００１４】
（作用効果）
本発明者らの知見によれば、上記巻き取り相互が噛み合う問題が発生する理由は次のとおりである。すなわち、上記先行技術に係る「重量変動係数が１．２５％以上」なるシートは、流れ方向のみならず巾方向でも著しく不均一なシート構成となる。ここで、紙の地合と米坪や紙厚の均一性は密接な相関があり、不均一な地合の紙では米坪や紙厚も不均一となる。特に本発明のキャリアテープのように厚さが０．７５ｍｍ以上の厚みのあるものでは、地合の不均一性により米坪や紙厚の不均一さが増長されやすい。その結果、中原反へのスリット加工工程において隣り合う巻取りが互いに噛み込み合う問題が頻発するのである。
【００１５】
しかるに、本発明に従って紙の重さ変動係数ＣＶを１．２５％未満とすると、紙厚の不均一性が低減するため、上記巻き取り相互が噛み合う問題が発生しにくくなる。
【００１６】
しかしその一方で、相関強度は上記先行技術と比べて低くなる。そして、過度に相関強度が低下すると、キャリアテープの加工中若しくは運搬中にキャリアテープが紙層間で剥離し、装填された電子部品が脱落するという問題点がある。この問題は前記キャリアテープ加工工程で発生し易く、かつ最も重大な品質欠陥といえるものである。
【００１７】
特に前記のトラバース巻方式ではキャリアテープをスパイラル状に巻きつけ、さらに紙管の両端でターンして巻き重ねるため、紙の縦（流れ）方向以外にずり荷重と呼ばれる横（巾）方向への力がかかり、層間で剥離するトラブルが発生し易くなる。また、完全に剥離しない場合でも、折れが発生したり、パンチ穴断面の紙粉発生等を生じることがある。電子部品に紙粉が付着すると、表面実装時に接着不良等の重大トラブルを引き起こすことになり、これらの問題はキャリアテープの厚みが大きいほど発生しやすく、特に０．７５ｍｍ以上の場合顕著であった。
【００１８】
このため、従来は原料パルプの種類、叩解条件、紙力増強剤の内添、各層間への紙力増強剤の噴霧により層間強度を上げ、層間での剥離が発生しないようにしていた。しかし、層間強度を上げるため原料の叩解を進め、多量の紙力増強剤を添加した場合、濾水性の低下により抄紙速度が低下したり乾燥工程で紙層内部の水分が抜け切れず、いわゆる膨れと呼ばれる現象が発生したりする問題がある。また、多量に薬品を添加することで、抄紙機設備や製品への汚れ付着、排水中の汚濁物質増加等の問題も発生する。
【００１９】
しかるに、円網抄紙機の使用、ポリエチレンオキサイドを主成分とする増粘剤の所定量の使用、ならびにプレスパート直前での湿紙水分率の最適化を組み合わせることによって、紙の重さ変動係数ＣＶを１．２５％未満として上記巻き取り相互が噛み合う問題を防止しながらも、層間強度を向上できるようになる。詳細は後述する。
【００２０】
【発明の実施の形態】
本発明の実施の形態を、具体例を示しながら以下に詳説する。
本発明に係るキャリアテープの素材の原料として使用するパルプは、その種類が何ら限定されるものではない。例えば広葉樹晒クラフトパルプ、針葉樹晒クラフトパルプ、広葉樹未晒クラフトパルプ、針葉樹未晒クラフトパルプ、広葉樹亜硫酸パルプ、針葉樹亜硫酸パルプ、ケミグランドパルプ、セミグランドパルプ、セミケミカルパルプ、ディインキングパルプ、ウエストパルプ等より一種または数種を適宜選択して使用することができる。ただし、表面実装部品への影響を考慮し填料を減少させる必要がある場合は、ディインキングパルプ、ウエストパルプ等の古紙パルプよりもバージンパルプを使用することが好ましい。
【００２１】
また、前述のとおり本発明に係るキャリアテープの素材は２層または３層以上の層を有する多層抄き合わせ紙であれば特に限定されない。  すなわち、本発明のキャリアテープの素材は、木材パルプおよび古紙パルプ等のパルプと、紙力剤等とを混合した後、各層を構成する湿紙とを抄き合わせて多層構造とすることにより製造できる。このために、本発明では円網多層抄紙機が使用される。
【００２２】
多層抄き板紙の場合、抄紙機毎に多少の違いはあるが、その原理は抄紙機ワイヤー上で形成された各層の湿紙をフェルトヘ順次転写して抄き合わせるというものである。
【００２３】
本発明のポイントとなる紙の地合に影響する要因の一つに、ワイヤー上へ送り出されるパルプ原料の粘性が挙げられる。すなわちパルプ繊維と紙力剤等を混合したスラリーが適正な粘度を有していれば、パルプ繊維が均一に分散されてワイヤー上で薄く均一に広がり、良好な地合を形成することが出来る。本発明者らは、紙の地合に特に影響する要因を研究する過程で、円網抄紙機を使用し、原料中にポリエチレンオキサイドを主成分とする増粘剤を所定量添加することで、ワイヤー上に薄く均一にパルプ繊維が分散され、良好な地合形成がなされることを見出した。また、上記ポリエチレンオキサイド系増粘剤としては、例えば明成化学工業（株）製のアルコックス、住友精化（株）製ＰＯＥ−ＰＦＺ等を好適に使用できることが判明した。
【００２４】
しかし、上記増粘剤は地合改善に効果があるものの、その一方で原料スラリーを発泡させる作用もあるため、過剰に配合すると紙表面に欠陥が発生するようになり、好ましくない。
【００２５】
そこで更に研究したところ、最適な配合量は、原料パルプの種類、フリーネスによって異なり、また円網抄紙機の場合シリンダーバットに使用するワイヤーのメッシュ径や、バット内の液面の高さ等によって異なるものの、原料パルプに対して０．１〜１．０％（より好ましくは０．２〜０．５％）配合した場合、原料スラリーが発泡することなく均一な地合が得られることが判明したのである。
【００２６】
また紙の地合形成には、プレスパート前までの脱水速度、すなわち湿紙の含有水分率も重大な影響を及ぼす。湿紙のＺ軸方向の水分移動が速すぎる、すなわち水分率が低い場合、不均一な地合が形成されやすく、また水分移動が遅すぎる、すなわち水分率が高すぎる場合、プレスパートで一気に脱水せねばならず、その結果潰れ地合になる。これら２つのパターンは相反するものであるが、いずれの場合でも重さ変動係数が増加する傾向となり、その結果、前記中原反へのスリット加工工程において隣り合う巻取りが互いに噛み込み合う問題が頻発してしまう。
【００２７】
良好な地合を得るためには、本発明者らの知見によれば、原料の種類やフリーネス、米坪や紙厚の他、抄紙機毎の差もあるが、プレスパート直前の湿紙の水分率は少なくとも７５〜８０％の範囲とする必要がある。特に湿紙水分率が７６〜８０％の範囲であるのが好ましく、７８〜７９．５％の範囲であると更に好ましいことが判明している。
【００２８】
プレスパート直前の湿紙の水分率に及ぼす影響としては、円網抄紙機の場合、シリンダーバットのメッシュ径、シリンダーバットを押さえるクーチロールの圧力、サクションパートの真空度がある。特にサクションパートの真空値の影響が大きい。したがって、これらのファクターを適宜調節することによって上記範囲とすることができる。
【００２９】
そして、驚くべきことに、以上に述べた円網抄紙機の使用、所定の増粘剤の所定量の添加による原料粘性の調整、ならびにプレスパート前の水分率調整を組み合わせると、重さ変動率を１．２５％未満としてスリッター加工適性を向上させながらも、層間強度を高めることができるのである。これは、上記特許２９５３３９１号公報の先行技術からは全く予想できない結果であることを付言しておく。
【００３０】
いずれせよ、本発明ではこれらの又はこれ以外の種々の製造条件、製造原料・配合等を適宜調整し、下記式（１）より定まる紙の重さ変動係数ＣＶを１．２５％未満とする。
ＣＶ（％）＝ＳＤ／Ａｖｅ×１００      ・・・（１）
ここに、ＳＤは、キャリアテープ素材を巾（横方向）８ｍｍ×長さ（縦方向）１２０ｃｍ取り、内径６ｍｍのポンチで隣り合う円の中心点間が１１ｍｍの間隔になるように順次打ち抜き、打ち抜いたサンプル小片１００点の重量を小数点以下４桁（０．１ｍｇ）まで測定できる電子天秤で測定したときの、測定重量値の標準偏差であり、Ａｖｅは前記測定重量値の平均値である。
【００３１】
上記湿紙はヤンキードライヤー、多筒ドライヤー、熱風ドライヤー、赤外線ドライヤー等にて乾燥される。かくして本発明のキャリアテープ素材を得ることができる。
【００３２】
他方、前述のとおり、多層抄きの場合、抄紙機ワイヤー上で形成された各層の湿紙をフェルトヘ順次転写して抄き合わせる。本発明ではこれらの層の湿紙のうち、少なくとも一層の湿紙を形成するに際して前述の本発明の特徴的な処理を行えば足りる。例えば図５に示すように、キャリアテープ素材を、表面層１０、裏面層１１および両者の間の少なくとも１層の中間層１２を有する、３層以上の多層抄き合わせ紙からなるものとする場合、そのうちの少なくとも１層に対して、特に好適には中間層に対して次述の本発明の特徴的な処理を適用することができる。
【００３３】
かくして得られたキャリアテープの素材は、前述のとおり、１５〜２０ｃｍ程度の幅の中原反にスリットした後に、製品巾（例えば８ｍｍ巾）にスリットするとともに、パンチやエンボス等の加工により搬送対象部品収納用のキャビティ部やテープ送り用のマージナル部等を適宜形成することによって本発明のキャリアテープとすることができる。
【００３４】
【実施例】
以下に実施例をあげて本発明を具体的に説明するが、もちろん本発明はこれによって限定されるものではない。なお、文中の部は重量基準である。
【００３５】
表面層および裏面層として、針葉樹晒クラフトパルプ（ＮＢＫＰ）５０％、広葉樹晒クラフトパルプ（ＬＢＫＰ）５０％からなるパルプスラリーをカナディアンスタンダードフリーネス（ＣＳＦ）４５０ｃｃに調整したもの１００部に、紙力増強剤（ハーマイドＢ１５、日本ＰＭＣ（株）製）３部を混合し、硫酸バンドを添加してｐＨを５．０に調整したものを使用した。中間層として、ＮＢＫＰ２５％、ＬＢＫＰ２５％、上物古紙パルプ５０％からなるパルプスラリーをＣＳＦ３５０ｃｃに調整したもの１００部に、紙力増強剤（ハーマイドＢ１５、日本ＰＭＣ（株）製）３部を混合し、硫酸バンドを添加してｐＨを５．０に調整したものを使用した。
【００３６】
これらの原料を円網多層抄紙機を使用して表１に示すように、本発明に係る３層構造のキャリアテープ素材（実施例１〜４）および本発明の範囲外の３層構造のキャリアテープ素材（比較例１〜４）を製造し、スリッター加工適性の評価および層間強度の測定を行った。表１に示される製造条件以外は全ての例で同じとした。評価・測定結果を表１に併せて示した。なお、表１中の各項目の意味および測定方法等は下記のとおりである。
・増粘剤：アルコックス（明成化学工業（株）製ポリエチレンオキサイド増粘剤）をパルプ原料に対して指定量添加した。
・水分率：プレスパートに入る直前の湿紙を切り取り、１５０℃の乾燥機で４時間乾燥させ乾燥前後の重量の差より水分率を測定した。
・地合：得られたシートを蛍光灯に翳し透かして観察し、地合の良し悪しを目視判定し、○、△及び×の三段階で評価した。
・変動係数：前述手順に従って算出した。
・加工適性：得られた１６００ｍｍ巾の巻き取り（ロール）を１６０ｍｍ巾、１０丁取りでスリッター加工して加工適性を評価した。評価は、巻き取りの噛み込みや巻きズレが全く発生しないものを◎とし、発生頻度が数回に１回程度を○とし、ほぼ毎回発生するものを×とする三段階評価により行った。
・層間強度：ＴＡＰＰＩ  ＵＭ５２２に従い、Ｚ軸方向の剥離強度を測定した。
・操業性：キャリアテープ素材抄造時の操業トラブル有無を確認した。トラブルが発生しなかった場合○とし、トラブルが発生した場合×とした。
【００３７】
【表１】
0003649701.tif 000002
【００３８】
【発明の効果】
以上のとおり本発明によれば、中原反巾や製品巾への巻き取りにおいて、スリットした後のシートの隣り合う巻取りが互いに噛み込み合う問題が発生しにくくなる。
【図面の簡単な説明】
【図１】  パンチ型の連続テープ（キャリアテープ及びカバーテープ）の平面図である。
【図２】  図１のII-II相当部分の断面図である。
【図３】  エンボス型の連続テープの平面図である。
【図４】  図３のIV-IV相当部分の断面図である。
【図５】  多層構造の説明図である。
【符号の説明】
１…パンチキャリアテープ、１Ａ…パンチキャビティ部、１Ｂ…マージナル部、２，６…トップテープ、３…ボトムテープ、５…エンボスキャリアテープ、５Ａ…エンボスキャビティ部、５Ｂ…マージナル部。
【図１】
0003649701.tif 000003
【図２】
0003649701.tif 000004
【図３】
0003649701.tif 000005
【図４】
0003649701.tif 000006
【図５】
0003649701.tif 000007